(57)【要約】【課題】  特に軟質のクラブヘッド本体及び硬質のフェース面を備えることにより、シャフトとの連結角度の調整を簡単にすると共に、フェース面の耐摩耗性を向上させたゴルフクラブヘッドの製造方法を提供する。【解決手段】  中炭素鋼又は低炭素鋼の材料からなると共に、一体成形のフェース面を備えるアイアンクラブ半製品を形成し、  加熱手段によって、前記クラブ半製品におけるフェース面の中心を既定の焼入れ温度まで加熱し、  焼入れ手段で前記クラブ半製品を急冷することにより、フェース面に硬化層を形成し、且つフェース面の硬度を、フェース面の中心から放射状に周囲へ延出するにつれて低下するようにし、更に、機械加工手段によって、該フェース面に線状溝を形成し、  前記クラブ半製品に表面処理を行い、クラブヘッドを完成させる。【選択図】  図１
2012152232.tif 000002
【特許請求の範囲】
【請求項１】
中炭素鋼又は低炭素鋼の材料からなると共に、一体成形のフェース面を備えるアイアンクラブ半製品を形成し、
加熱手段によって、前記クラブ半製品におけるフェース面の中心を既定の焼入れ温度まで加熱し、
焼入れ手段で前記クラブ半製品を急冷することにより、フェース面に硬化層を形成し、且つフェース面の硬度を、フェース面の中心から放射状に周囲へ延出するにつれて低下するようにし、更に、機械加工手段によって、該フェース面に線状溝を形成し、
前記クラブ半製品に表面処理を行い、クラブヘッドを完成させることを特徴とするゴルフクラブヘッドの製造方法。
【請求項２】
前記クラブ半製品のフェース面の中心を既定の焼入れ温度まで加熱する工程における加熱手段は、燃焼炎加熱、中周波誘導加熱、高周波誘導加熱、或いは通電加熱であり、
前記クラブ半製品のフェース面の中心を既定の焼入れ温度まで加熱する工程においては、温度計を用いてフェース面の温度を測定し、
前記既定の焼入れ温度は、該クラブ半製品における炭素鋼材料の炭素量に応じて決められ、且つ使用される中炭素鋼又は低炭素鋼の変態温度よりも低いことを特徴とする請求項１に記載のゴルフクラブヘッドの製造方法。
【請求項３】
前記焼入れ手段で前記クラブ半製品を急冷することにより、フェース面に硬化層を形成する工程においては、フェース面の中心が既定の焼入れ温度に至ったクラブ半製品を、すぐに５℃〜80℃の水又は油に浸して急冷することにより、フェース面に厚さ約３〜２０mmの硬化層を形成することを特徴とする請求項２に記載のゴルフクラブヘッドの製造方法。
【発明の詳細な説明】
【技術分野】
【０００１】
本発明は、特にゴルフクラブヘッドの製造方法に関するものである。
【背景技術】
【０００２】
従来のゴルフクラブヘッドは、鋳造手段や鍛造手段によって形成され、一種類の鋼材料からなることから、その鋼材料の特性しか提供しなくて、クラブの打撃機能が低下しまうという問題がある。
【０００３】
例えば、中炭素鋼又は低炭素鋼からなるゴルフクラブヘッドは、軟質であることから、フェース面への線状溝の加工や、シャフトの連結角度の調整が容易であるが、フェース面も軟質であるため、耐摩耗性に優れないと共に、飛距離が劣るという欠点があった。
一方、高炭素鋼又はステンレス鋼からなるゴルフクラブヘッドは硬質であることから、耐摩耗性に優れるので、飛距離は出るが、フェース面への線状溝の加工や、シャフトの連結角度の調整が困難であるという問題があった。
【０００４】
上述したように、一種類の鋼材料からなるゴルフクラブヘッドにおける問題に鑑み、特許文献１の「ゴルフクラブヘッドの溶接方法」及び特許文献２の「ゴルフクラブヘッド及びフェース面の製造方法」のおいては、軟質鋼材料からなるゴルフクラブヘッド本体に、溶接手段や、粘着手段、嵌合手段などによって、打撃するための硬質鋼材料からなるプレートが設置されたゴルフクラブヘッドの製造方法が開発され、これによれば、異なる鋼材料の特性を備えるので、前記問題を解決することができる。
【先行技術文献】
【特許文献】
【０００５】
【特許文献１】台湾特願公告第I２５３３６６号
【特許文献２】台湾特願公告第I２９１８８６号
【発明の概要】
【発明が解決しようとする課題】
【０００６】
しかしながら、既存のゴルフクラブヘッドの製造方法は、異なる材質の特性を備える利点はあるが、溶接手段や、粘着手段、嵌合手段などによって、異なる材質を結合させる工程が必要であることから、複雑な製造工程が追加されると共に、クラブ本体とフェース面との結合性が悪いという問題があった。
【課題を解決するための手段】
【０００７】
中炭素鋼又は低炭素鋼の材料からなると共に、一体成形のフェース面を備えるアイアンのクラブ半製品を形成し、
加熱手段で前記クラブ半製品におけるフェース面の中心を既定の焼入れ温度まで加熱し、
焼入れ手段で前記クラブ半製品を急冷することにより、フェース面に硬化層を形成し、且つフェース面の硬度を、フェース面の中心から放射状に周囲へ延出するにつれて低下するようにし、更に、機械加工手段によって、該フェース面に線状溝を形成し、
前記クラブ半製品に表面処理を行い、クラブヘッドを完成させる。
【０００８】
前記クラブ半製品のフェース面の中心を既定の焼入れ温度まで加熱する工程における加熱手段は、燃焼炎加熱、中周波又は高周波の誘導加熱、或いは通電加熱であり、
前記既定の焼入れ温度は、該クラブ半製品における炭素鋼材料の炭素量に応じて決められ、且つ使用される中炭素鋼又は低炭素鋼の変態温度よりも低い。
【０００９】
前記クラブ半製品におけるフェース面の中心を既定の焼入れ温度まで加熱する工程においては、温度計を用いてフェース面の温度を測定する。
【００１０】
前記焼入れ手段で前記クラブ半製品を急冷することにより、フェース面に硬化層を形成する工程においては、フェース面の中心が既定の焼入れ温度に至ったクラブ半製品を、すぐに５℃〜80℃の水又は油に浸して急冷することにより、フェース面に厚さ約３〜２０mmの硬化層を形成する。
【００１１】
また、前記クラブ半製品は、鋳造手段により形成してもよい。
【００１２】
また、前記クラブ半製品は、鍛造手段により形成してもよい。
【発明の効果】
【００１３】
本発明に係るゴルフクラブヘッドの製造方法は、軟質のクラブヘッド本体を有すると共に、硬質のフェース面を有することから、シャフトの連結角度を簡単に調整できると共に、フェース面の耐摩耗性を向上させることができる。
【図面の簡単な説明】
【００１４】
【図１】本発明に係るゴルフクラブヘッドの製造方法の流れ図である。
【図２】本発明に係るゴルフクラブヘッドの製造方法で焼入れ処理を行った時、フェース面の中心から放射状に周囲へ延出するにつれて硬度が徐々に減少することを示す平面図である。
【発明を実施するための形態】
【００１５】
以下、添付図面を参照して本発明の適切な実施の形態を詳細に説明する。
【００１６】
図１に示すように、本発明に係るゴルフクラブヘッドの製造方法は、下述工程を有する。
【００１７】
中炭素鋼（炭素量：0.25％〜0.60％）又は低炭素鋼（炭素量：0.25以下）などの材料からなるアイアンクラブ半製品を形成する工程を有し、この時、該クラブ半製品は、鋳造手段又は鍛造手段によって、中炭素鋼又は低炭素鋼などの材料から形成され、一体成形のフェース面を備える。
【００１８】
次に、加熱手段によって、クラブ半製品におけるフェース面の中心を既定の焼入れ温度まで加熱する工程を有し、該加熱手段では、燃焼炎加熱や、中周波誘導加熱又は高周波誘導加熱、通電加熱などの加熱処理が行われ、該既定の焼入れ温度は、該クラブ半製品における炭素鋼材料の炭素量に応じて決められ、且つ使用される中炭素鋼又は低炭素鋼の変態温度よりも低い。
【００１９】
【表１】
2012152232.tif 000003
【００２０】
以下においては、前記表１に示す、炭素量0.22〜0.29％を含むクラブ半製品を燃焼炎加熱で加熱する手段例として説明する。
【００２１】
その燃焼炎加熱によって、クラブ半製品のフェース面の中心を加熱する手段は、クラブ半製品のフェース面を上側に向かって水平に治具に位置決めした後、バーナーの燃焼炎を適当に調整するために、気体燃料（例えば、酸素又はアセチレン）の噴出量を調整し、フェース面の中心を向けて、バーナーの噴出口とフェース面との距離が約70mmと位置するように、フェース面の中心を720±25℃ほどの燃焼炎で加熱する、その過程に温度計を用いてフェース面の温度を測定し、また、その温度計は、レーサー式温度計であることが好ましい。
【００２２】
上述した加熱工程を行った後、焼入れ手段によって、該クラブ半製品を急冷してフェース面を硬化させ、また、フェース面に厚さ約３〜２０mmであり、硬度がフェース面の中心から放射状に周囲へ延出するにつれて低下する硬化層を形成する。
【００２３】
次に、フェース面の中心が既定の焼入れ温度に至ったクラブ半製品を、治具から取り外してすぐに５℃〜80℃の水又は油に浸して急冷し、硬度を向上させる。更に、図２に示すように、燃焼炎によりフェース面１０の中心を加熱し、該フェース面１０の中心温度が周囲の温度よりも高くて、焼入れ工程を行われると、クラブ半製品１におけるフェース面１０の硬度がフェース面の中心から放射状に周囲へ延出するにつれて低下する。
【００２４】
前記クラブ半製品１におけるフェース面１０の硬度がフェース面の中心から放射状に周囲へ延出するにつれて低下することに関する実行実験をして下記の表２に示す。その実験は、るフェース面１０の中心点０からそれぞれＸ方向及びＹ方向に向かって、５ｍｍの等間隔を割れ、Ｘ１-Ｘ8、Ｙ1-Ｙ8をつけてから各点の硬度を測定する。
【００２５】
【表２】
2012152232.tif 000004
【００２６】
次に行う機械加工手段は、フェース面に線状溝を形成する工程であり、それによれば、加工機械の刃部を用いてフェース面の既定箇所に複数の線状溝を形成する。
【００２７】
そして最後に、クラブ半製品の表面処理を行う工程により、例えば、クラブ半製品の表面を、研磨や洗浄、電気鍍金などの表面処理を施せば、クラブヘッドが完成する。
【００２８】
上述したように、本発明におけるゴルフクラブヘッドの製造方法によれば、軟質のクラブヘッド本体を有すると共に、硬質のフェース面を有する、一体成形のゴルフクラブヘッドを製造することができる。また、この製造方法によれば、フェース面の硬度が向上するため、フェース面の耐摩耗性を向上できると共に、線状溝の摩耗を減少させることができるので、クラブヘッドの使用寿命を延ばすことができる。
【００２９】
さらに、本発明によれば、フェース面の硬度が向上することから、スイング時の打撃力の向上に伴い、飛距離も向上し、また、ショット時の打撃安定性や、飛翔経路の安定性、回転率（spin  rate）などの機能も維持することができる。
【００３０】
本発明に係るゴルフクラブヘッドの製造方法によるクラブヘッド本体は、中炭素鋼及び低炭素鋼における軟質の特性を有すると共に、高硬度のフェース面を有し、軟質及び硬質の特性を揃えるものであることから、アイアンクラブヘッドのスイング時には快適な打撃感を得ることができる。また、クラブヘッド本体における、シャフトとの連結箇所には、中炭素鋼及び低炭素鋼における軟質特性を有することから、シャフトとの連結角度を簡単に調整することができる。
【産業上の利用可能性】
【００３１】
上述したように、本発明に係るゴルフクラブヘッドの製造方法は、軟質のクラブヘッド本体を有すると共に、硬質のフェース面を有することから、シャフトとの連結角度を簡単に調整できると共に、フェース面の耐摩耗性を向上させることができる。
【符号の説明】
【００３２】
１        クラブ半製品
１０      フェース面
０        中心点
Ｘ1、Ｘ2、Ｘ3、Ｘ4、Ｘ5、Ｘ6、Ｘ7、Ｘ8      Ｘ方向の座標
Ｙ1、Ｙ2、Ｙ3、Ｙ4、Ｙ5、Ｙ6、Ｙ7、Ｙ8      Ｙ方向の座標
【図１】
2012152232.tif 000005
【図２】
2012152232.tif 000006